(57)【要約】【課題】環境負荷が少なく、高温高湿下の絶縁電気抵抗性を長時間持続可能とする防湿絶縁用コート被膜を形成することができる水性防湿絶縁用コート剤を提供する。【解決手段】水と、水中に分散するコート成分とを含有する水性防湿絶縁用コート剤であって、コート成分が、スチレン由来の構成単位と（メタ）アクリル酸アルキルエステル由来の構成単位を有するアクリル系樹脂を含有するものである水性防湿絶縁用コート剤。【選択図】なし【特許請求の範囲】
【請求項１】
アクリル系樹脂を含有する水性防湿絶縁用コート剤であって、
前記アクリル系樹脂が、（Ａ）スチレン由来の構成単位と、（Ｂ）（メタ）アクリル酸アルキルエステル由来の構成単位とを有する共重合体であり、
前記（Ａ）成分と（Ｂ）成分との配合割合が質量比で（Ａ）：（Ｂ）＝１：１〜２：１である水性防湿絶縁用コート剤。
【請求項２】
前記（Ｂ）成分が、（Ｂ１）炭素数８〜１５のアルキル基を有する（メタ）アクリル酸アルキルエステルである請求項１に記載の水性防湿絶縁用コート剤。
【請求項３】
前記（Ｂ）成分が、前記（Ｂ１）成分と（Ｂ２）炭素数１〜６のアルキル基を有する（メタ）アクリル酸アルキルエステルとからなり、前記（Ｂ１）成分と（Ｂ２）成分との配合割合が、質量比で（Ｂ１）：（Ｂ２）＝９５：５〜５：９５である請求項２に記載の水性防湿絶縁用コート剤。
【請求項４】
アクリル系樹脂を含有する水性防湿絶縁用コート剤であって、
前記アクリル系樹脂が、（Ａ）スチレン由来の構成単位、（Ｂ２’）炭素数１〜６のアルキル基を有するメタクリル酸アルキルエステル由来の構成単位及び（Ｂ１’）炭素数８〜１５のアルキル基を有するアクリル酸アルキルエステル由来の構成単位を有する共重合体であり、かつ、
前記（Ａ）成分と（Ｂ２’）成分との配合割合が質量比で（Ａ）：（Ｂ２’）＝１：２〜１：１であり、前記（Ａ）成分と（Ｂ２’）成分との合計量１００質量部に対し、前記（Ｂ１’）成分の配合割合が５０〜８０質量部である水性防湿絶縁用コート剤。
【請求項５】
前記水性防湿絶縁用コート剤中に、石油系ワックス及び／又はポリエチレン系ワックスを含有する請求項１〜４のいずれかに記載の水性防湿絶縁用コート剤。
【請求項６】
前記石油系ワックスがパラフィンワックス及び／又はマイクロクリスタリンワックスを含有することを特徴とする請求項５に記載の水性防湿絶縁用コート剤。
【請求項７】
前記アクリル系樹脂１００質量部に対し、前記ワックス（石油系ワックス及び／又はポリエチレン系ワックス）を２〜３０質量部含有する請求項５又は６に記載の水性防湿絶縁用コート剤。
【請求項８】
電気・電子部品表面の防湿絶縁被膜形成のために用いられる請求項１〜７のいずれかに記載の水性防湿絶縁用コート剤。
【発明の詳細な説明】
【技術分野】
【０００１】
本発明は、水性防湿絶縁用コート剤に関する。さらに詳しくは、有機溶媒を含有せず、電気・電子回路基板等に塗布し防湿絶縁用の被膜（防湿絶縁用コート）を形成することにより電気・電子部品等に絶縁処理を施すことが可能な水性防湿絶縁用コート剤に関する。
【背景技術】
【０００２】
従来、ガラスエポキシ、セラミック等の基板の上に所定の金属で配線図が印刷され、その所定の位置にＩＣ、コンデンサ、抵抗体などの各種電子部品が搭載されてなる電気・電子回路基板が製造されている。そして近年、高温多湿の環境下において使用されても湿気や結露水等に起因する絶縁抵抗が低下するのを抑制し、高い信頼性を有する電気・電子部品を得るために、それら電気・電子部品全体に防湿絶縁用コートが施されるようになってきた。このような電気・電子部品等の表面絶縁膜形成用の防湿絶縁用コート剤としては、アクリル樹脂、ウレタン樹脂、エポキシ樹脂等を、芳香族炭化水素類、ケトン類、エステル類等の塗料原料として一般的に用いられる有機溶媒に溶解した、溶剤系塗料の形態のものが用いられている。そしてそのコート剤をスプレー法、浸漬法、刷毛塗り法等によって電気・電子部品等の表面に塗布し、加熱乾燥させて防湿絶縁用コート被膜を形成している（例えば、特許文献１、２参照）。
【０００３】
しかしながら、これらの電気・電子部品等に使用する防湿絶縁用コート剤は、いずれも、溶媒としてトルエン等の有機溶媒を使用しているために、乾燥工程で有機溶媒が空中に蒸散し大気を汚染するという問題があった。昨今、環境対応の必要性が強く叫ばれるようになっており、電気・電子部品等に使用する防湿絶縁用コート剤においても、より環境負荷が低い代替溶媒へ切替えが求められている。
【０００４】
そこで、電気・電子部品用として、有機溶媒を使用しない熱硬化型及びＵＶ硬化型の防湿絶縁用コート剤も提案されている（例えば、特許文献３参照）が、粘度が高いために防湿絶縁用コート被膜が必要以上に厚くなってしまいコスト高になったり、複雑な形状の部分を均一な厚みの被膜で覆うことや微細な空間部分に十分に浸透することが難しく、いまだ十分に満足できるものが得られていない。
【０００５】
また、電気・電子部品用として、水系の絶縁用コート剤も提案されている（例えば、特許文献４参照）が、初期の絶縁電気抵抗性ならびに、高温高湿下の絶縁電気抵抗を長時間持続可能とする点において、いまだ十分に満足できるものが得られていない。
【特許文献１】特開平５−７５２４１号公報
【特許文献２】特開平７−６６５３８号公報
【特許文献３】特開２００２−１５５２３０号公報
【特許文献４】特開２００５−３６０２６号公報
【発明の開示】
【発明が解決しようとする課題】
【０００６】
本発明は、このような従来技術の問題点に鑑みてなされたものであり、有機溶媒に替えて溶媒（分散媒）として環境負荷のない水を使用し、電気・電子部品等に塗布したときに、複雑な形状であっても均一な厚みで、しかも微細空間部分に十分浸透した被膜を形成することができ、しかも初期の絶縁電気抵抗性を高め、高温高湿下においても長時間絶縁電気抵抗性を持続する防湿絶縁用コート被膜を形成することができる水性防湿絶縁用コート剤を提供することを特徴とする。
【課題を解決するための手段】
【０００７】
本発明者らは上記課題を達成すべく鋭意検討した結果、水性防湿絶縁用コート剤に用いられるアクリル系樹脂として、スチレン由来の構成単位と（メタ）アクリル酸アルキルエステル由来の構成単位とを特定の割合で配合した共重合体を用いることにより、上記課題を達成することを見出し、本発明を完成するに至った。
【０００８】
即ち、本発明によって以下の水性防湿絶縁用コート剤が提供される。
【０００９】
［１］  アクリル系樹脂を含有する水性防湿絶縁用コート剤であって、前記アクリル系樹脂が、（Ａ）スチレン由来の構成単位と、（Ｂ）（メタ）アクリル酸アルキルエステル由来の構成単位とを有する共重合体であり、前記（Ａ）成分と（Ｂ）成分との配合割合が質量比で（Ａ）：（Ｂ）＝１：１〜２：１である水性防湿絶縁用コート剤。
【００１０】
［２］  前記（Ｂ）成分が、（Ｂ１）炭素数８〜１５のアルキル基を有する（メタ）アクリル酸アルキルエステルである［１］に記載の水性防湿絶縁用コート剤。
【００１１】
［３］  前記（Ｂ）成分が、前記（Ｂ１）成分と（Ｂ２）炭素数１〜６のアルキル基を有する（メタ）アクリル酸アルキルエステルとからなり、前記（Ｂ１）成分と（Ｂ２）成分との配合割合が、質量比で（Ｂ１）：（Ｂ２）＝９５：５〜５：９５である［２］に記載の水性防湿絶縁用コート剤。
【００１２】
［４］  アクリル系樹脂を含有する水性防湿絶縁用コート剤であって、前記アクリル系樹脂が、（Ａ）スチレン由来の構成単位、（Ｂ２’）炭素数１〜６のアルキル基を有するメタクリル酸アルキルエステル由来の構成単位及び（Ｂ１’）炭素数８〜１５のアルキル基を有するアクリル酸アルキルエステル由来の構成単位を有する共重合体であり、かつ、前記（Ａ）成分と（Ｂ２’）成分との配合割合が質量比で（Ａ）：（Ｂ２’）＝１：２〜１：１であり、前記（Ａ）成分と（Ｂ２’）成分との合計量１００質量部に対し、前記（Ｂ１’）成分の配合割合が５０〜８０質量部である水性防湿絶縁用コート剤。
【００１３】
［５］  前記水性防湿絶縁用コート剤中に、石油系ワックス及び／又はポリエチレン系ワックスを含有する［１］〜［４］のいずれかに記載の水性防湿絶縁用コート剤。
【００１４】
［６］  前記石油系ワックスがパラフィンワックス及び／又はマイクロクリスタリンワックスを含有することを特徴とする［５］に記載の水性防湿絶縁用コート剤。
【００１５】
［７］  前記アクリル系樹脂１００質量部に対し、前記ワックス（石油系ワックス及び／又はポリエチレン系ワックス）を２〜３０質量部含有する［５］又は［６］に記載の水性防湿絶縁用コート剤。
【００１６】
［８］  電気・電子部品表面の防湿絶縁被膜形成のために用いられる［１］〜［７］のいずれかに記載の水性防湿絶縁用コート剤。
【発明の効果】
【００１７】
本発明の水性防湿絶縁用コート剤は、水を分散媒として使用しているため、大気汚染等、環境負荷の少ない水性防湿絶縁用コート剤となる。また、コート剤として用いられるアクリル系樹脂を構成する成分としてスチレンを特定量含有するため、高温高湿下での水の吸着が少なく長時間持続可能な絶縁電気抵抗性を有する防湿絶縁用コート被膜を形成することができる。また、コート剤として用いられるアクリル系樹脂を構成する成分として、スチレンのほか、炭素数８〜１５のアルキル基を有する（メタ）アクリル酸アルキルエステルと炭素数１〜６のアルキル基を有する（メタ）アクリル酸アルキルエステルとを有することにより、柔軟性に優れ、かつ、初期段階での電気抵抗性を向上させることができる。さらに、コート剤として用いられるアクリル系樹脂を構成する成分として、スチレンのほか、炭素数８〜１５のアルキル基を有するアクリル酸アルキルエステルと炭素数１〜６のアルキル基を有するメタクリル酸アルキルエステルとを有することにより、前記と同様の効果を有する防湿絶縁用コート被膜を形成することができる。
【発明を実施するための最良の形態】
【００１８】
以下、本発明を実施するための最良の形態（以下、「実施形態」という。）を具体的に説明するが、本発明は以下の実施形態に限定されるものではなく、本発明の趣旨を逸脱しない範囲で、当業者の通常の知識に基づいて、適宜設計の変更、改良等が加えられることが理解されるべきである。
【００１９】
本実施形態の水性防湿絶縁用コート剤は、アクリル系樹脂を含有するものであり、前記アクリル系樹脂が（Ａ）スチレン由来の構成単位と（Ｂ）（メタ）アクリル酸アルキルエステル由来の構成単位とを特定の割合で配合した共重合体を含有するものである。このことにより、測定開始直後の絶縁電気抵抗性が高く、かつ高温高湿下の絶縁電気抵抗性を長時間持続可能とする防湿絶縁用コート被膜を形成することができる。なお、本実施形態の水性防湿絶縁用コート剤における絶縁抵抗性の測定開始直後ならびに長時間とはそれぞれ５時間、５００時間以上のことを指し示すものである。
【００２０】
本実施形態の水性防湿絶縁用コート剤に含有されるアクリル系樹脂は、（Ａ）スチレン由来の構成単位及び（Ｂ）（メタ）アクリル酸アルキルエステル由来の構成単位を有するものである。前記（Ａ）成分のスチレン由来の構成単位は、置換基を有してもよく、下記一般式（Ｉ）で表される構成単位である。
【００２１】
【化１】
2007154005.tif 000002
（式中、Ｒ1はＨ又はＣＨ3である。）
【００２２】
このスチレン由来の構成単位を有することにより、絶縁電気抵抗性を長時間持続することができ、更に防湿絶縁用コート被膜の伸び性に優れたものとなる。
【００２３】
また、前記（Ｂ）成分の（メタ）アクリル酸アルキルエステルとしては、例えば、アクリル酸メチル、メタクリル酸メチル、アクリル酸エチル、メタクリル酸エチル、アクリル酸プロピル、メタクリル酸プロピル、アクリル酸ブチル、メタクリル酸ブチル、アクリル酸２−エチルヘキシル、メタクリル酸２−エチルヘキシル、アクリル酸ラウリル、メタクリル酸ラウリル、アクリル酸オクチル、メタクリル酸オクチル、アクリル酸ノニル、メタクリル酸ノニル等が挙げられる。これらは、単独で用いてもよいし、２種以上用いてもよい。このような（メタ）アクリル酸アルキルエステル由来の構成単位を有することにより、５００時間後の絶縁電気抵抗性を高くすることができ、更に防湿絶縁用コート剤被膜が応力緩和に優れたものとなる。
【００２４】
前記（Ｂ）成分として、２種以上の（メタ）アクリル酸アルキルエステルを用いる場合は、アクリル酸２−エチルヘキシル、メタクリル酸２−エチルヘキシル、アクリル酸ラウリル、メタクリル酸ラウリル、アクリル酸オクチル、メタクリル酸オクチル、アクリル酸ノニル、メタクリル酸ノニル等の（Ｂ１）炭素数８〜１５のアルキル基を有する（メタ）アクリル酸アルキルエステルの中から１種以上と、アクリル酸メチル、メタクリル酸メチル、アクリル酸エチル、メタクリル酸エチル、アクリル酸プロピル、メタクリル酸プロピル、アクリル酸ブチル、メタクリル酸ブチル等の（Ｂ２）炭素数１〜６のアルキル基を有する（メタ）アクリル酸アルキルエステルの中から１種以上とを、選択するのが好ましい。前記（Ｂ１）成分及び（Ｂ２）成分の両方を用いることにより、測定開始直後から少なくとも５００時間の長時間に至り電気抵抗性を安定化させ、かつ、耐湿性を向上させることが可能となる。なお、明細書中、（メタ）アクリル酸アルキルエステルとは、アクリル酸アルキルエステル又はメタクリル酸アルキルエステルのことを示す。
【００２５】
アクリル系樹脂中の、前記（Ａ）成分と前記（Ｂ）成分との比率としては、質量比として（Ａ）：（Ｂ）＝１：１〜２：１であることが好ましい。スチレン由来の構造単位の配合割合がこの範囲より少ないと電気抵抗性が低下し、この範囲を超えると乾燥後の塗膜が脆く、クラックが発生しやすくなる。
【００２６】
また、前記（Ｂ）成分として、前記（Ｂ１）成分と（Ｂ２）成分とを用いる場合はその配合比率として、質量比で９５：５〜５：９５であることが好ましく、９０：１０〜１０：９０であることが更に好ましい。（Ｂ１）成分がこの範囲より少ないと測定開始直後の電気抵抗性が低下し、この範囲を超えると乾燥後の塗膜がべたつき作業性が悪くなる。
【００２７】
前記実施形態以外の他の実施形態について説明する。本実施形態の水性防湿絶縁用コート剤は、アクリル系樹脂を含有し、含有されるアクリル系樹脂は、前記（Ａ）成分と、前記（Ｂ２）成分として炭素数１〜６のアルキル基を有するメタクリル酸アルキルエステル（Ｂ２’）と、前記（Ｂ１）成分として炭素数８〜１５のアクリル酸アルキルエステル（Ｂ１’）とを構成単位とする共重合体であって、前記（Ａ）成分、（Ｂ２’）成分及び（Ｂ１’）のそれぞれの比率（質量比）が、前記（Ａ）成分：（Ｂ２’）成分＝１：２〜１：１の範囲で、しかも前記（Ａ）成分と（Ｂ２’）成分との合計量１００質量部に対し前記（Ｂ１’）成分の配合割合が５０〜８０の範囲である。この範囲より（Ｂ２’）成分が少ないと絶縁電気抵抗性を長時間持続することができないし、（Ｂ２’）成分の配合割合がこの範囲を超えると、防湿絶縁用コート被膜の伸び性が低下する。また、前記（Ｂ１’）成分がこの範囲より少ないと５００時間後の絶縁電気抵抗性が低く、前記（Ｂ１’）成分がこの範囲を超えると、防湿絶縁用コート被膜の応力緩和低下の原因となる。
【００２８】
前記（Ｂ１’）成分としては、先の実施例のアクリル系樹脂を構成する（Ｂ１）成分のうち、アクリル酸アルキルエステルを用いることができる。このようなものとしては、例えば、アクリル酸２−エチルヘキシル、アクリル酸ラウリル、アクリル酸オクチル、アクリル酸ノニル等が挙げられる。また、（Ｂ２’）成分としては、前記（Ｂ１’）成分と同様、先の実施形態のアクリル樹脂を構成する（Ｂ２）成分のうち、メタクリル酸アルキルエステルを用いることができる。このようなものとしては、例えば、メタクリル酸メチル、メタクリル酸エチル、メタクリル酸プロピル、メタクリル酸ブチル等が挙げられる。前記（Ｂ１’）成分及び（Ｂ２’）成分は、単独で用いてもよいし、２種以上用いてもよい。
【００２９】
本実施形態の水性防湿絶縁用コート剤に含有されるアクリル系樹脂は、更に他の単量体由来の構成単位を有してもよい。他の単量体としては、ビニルエステル類、オレフィン類、クロトン酸類、イタコン酸類、マレイン酸類、フマル酸類、アクリルアミド類、アリル化合物、ビニルエーテル類、ビニルケトン類、グリシジルエステル類、不飽和ニトリル類、多官能単量体、他各種不飽和酸から選ばれる１種又は２種以上を組み合わせた単量体を挙げることができる。
【００３０】
本実施形態の水性防湿絶縁用コート剤は、水を溶媒又は分散媒として前記アクリル系樹脂を含むコート成分をその水中に溶解又は分散させてなる水系の防湿絶縁用コート剤であるため、有機溶媒を使用した場合と比較して、大気汚染等、環境負荷の少ないものである。
【００３１】
また、前記アクリル系樹脂は電気・電子部品等に均一な塗膜の形成性の面から、水中にアクリル系樹脂の液状微粒子が均一に分散する水中油滴分散型のエマルジョンであることが好ましく、特に連続相である水の中に多数の液状微粒子、好ましくは粒径が１０〜１０００ｎｍの範囲であるエマルジョンが好ましい。このアクリル系樹脂粒子の外周は、乳化剤で覆われた状態でもよいし、アクリル系樹脂が露出した状態でもよい。アクリル系粒子の外周が乳化剤で覆われている場合の粒径は、乳化剤も含んだ全体の粒径である。アクリル系粒子を乳化剤により形成させるときに使用する乳化剤としては、アニオン系乳化剤、非イオン系乳化剤がある。アニオン系乳化剤としては、例えば、高級脂肪酸塩類、高級アルコール硫酸エステル塩類、アルキルベンゼンスルホン酸塩類、アルキルナフタレンスルホン酸塩類、アルキルホスホン類、ポリエチレングリコール硫酸エステル塩類を挙げることができる。また非イオン系乳化剤としては、例えば、ポリオキシエチレンアルキルフェニルエーテル類、ソルビタン脂肪酸エステル類、ポリオキシエチレンソルビタン脂肪酸エステル類、ポリオキシアルキレン脂肪酸エステル類、ポリオキシエチレンポリオキシプロピレン類、脂肪酸モノグリセライド類等を挙げることができる。
【００３２】
アクリル系樹脂のガラス転移温度（以下Ｔｇという）は、樹脂の最低造膜温度（ＭＦＴ）、耐熱性、高温での透湿性と関係がある。Ｔｇが低すぎると、耐熱性が不足し、高温多湿下において絶縁性が低下することがある。逆にＴｇが高すぎると基板に対する防湿絶縁被膜の密着性が悪くなるとともに、被膜が脆くなり機械的強度が低下することがある。本発明においては、好ましいアクリル系樹脂粒子のＴｇを０〜５０℃の範囲、更に好ましくは１０〜４０℃とするのがよい。
【００３３】
本実施形態の水性防湿絶縁用コート剤には、絶縁電気抵抗性を向上させる目的で、各種ワックス、例えば、石油系ワックス及び／又はポリエチレン系ワックスを含有することができる。石油系ワックスを含有した水性防湿絶縁用コート剤からなる被膜は、使用測定開始直後の絶縁電気抵抗性を高めることが可能となる。また、ポリエチレン系ワックスを含有した水性防湿絶縁用コート剤からなる被膜は、高温高湿下での絶縁電気抵抗性の維持に効果があるので好ましい。従って、これら２種を併用することにより、測定開始直後の絶縁電気抵抗性を高め、更に高温高湿下での絶縁電気抵抗性を維持することができる水性防湿絶縁用コート剤を得ることが可能となる。このことから特に前記（Ｂ２）成分を構成単位として使用しないアクリル系樹脂と共に用いるのが好ましい。また、ワックスとして、その他のものを更に併用することもできる。例えば、植物系天然ワックス、動物系天然ワックス、鉱物系天然ワックス、ポリエチレンワックスを除くその他の合成炭化水素系ワックス等である。
【００３４】
石油系ワックスとしては、パラフィンワックス、マイクロクリスタリンワックス、ペトロラクタム等が挙げられる。ここで、パラフィンワックスはノルマルパラフィンを主成分とし、炭素数が１６〜４０でかつ融点が３５℃〜７０℃であるもの、マイクロクリスタリンワックスはイソパラフィン、シクロパラフィンを主成分とし、炭素数３２〜７０でかつ、融点が６０℃〜１１０℃のものを示すものである。このなかでも、融点が７０℃〜１１０℃のものが高温・多湿条件下で塗膜の安定性が高いといった点で好ましい。
【００３５】
ポリエチレン系ワックスとしては、ポリエチレンワックス、ポリエチレンのカルボキシル変性ワックス、酸化ポリエチレンワックス、酸化ポリエチレンのカルボキシル変性ワックス、エチレン−アクリル酸共重合体ワックス等を挙げることができる。これら、ポリエチレン系ワックスの中でも、重量平均分子量が５００〜５，０００で、かつ、融点が８５〜１５０℃のものが好ましい。
【００３６】
植物系天然ワックスとしてはカルナウバロウ、カンデリラロウ、綿ロウ等が挙げられる。動物系天然ワックスとしてはミツロウ、鯨ロウ、羊毛ロウ等が挙げられる。鉱物系天然ワックスとしてはモンタンワックス、オゾケライト、セレシン等が挙げられる。合成炭化水素系ワックスとしては、ポリプロピレン系ワックス及びその誘導体、フィッシャートロプッシュワックス及びその誘導体等が挙げられる。
【００３７】
ワックスは、連続相である水の中に多数の液状微粒子（ワックス粒子）として均一に分散させるのが好ましい。ワックス粒子は、アニオン性乳化剤、非イオン性乳化剤等により水中に乳化分散されていることが好ましい。ワックス粒子の平均粒径は、１０〜１，０００ｎｍであることが好ましい。ワックス粒子の粒径は、界面活性も含んだ全体の粒径である。ワックスを水中に、ワックス粒子として分散させるための乳化剤としては、具体的には、上記アクリル系粒子の項で述べたアニオン系乳化剤、非イオン系乳化剤等を挙げることができる。また、一つの微粒子中に、上記アクリル系樹脂とワックスとが両方含まれていてもよい。アクリル系樹脂を乳化重合する際にワックスを予め添加することにより、両方が含まれる多数の微粒子が形成される。
【００３８】
前記ワックスの配合割合は、本実施形態の水性防湿絶縁用コート剤中の、アクリル系樹脂１００質量部に対してワックスが２〜３０質量部であることが好ましく、８〜２５質量部であることがさらに好ましい。ワックスの配合割合をこの範囲とすることにより、防湿性及び防湿絶縁被膜（本実施形態の水性防湿絶縁用コート剤を電気・電子部品等の表面に塗布して乾燥させたときに形成される被膜）の耐熱性や電気・電子部品等への密着性に優れた防湿絶縁用コート剤が得られる。また、ワックスとして、石油系ワックスとポリエチレン系ワックスとを併用する場合の石油系ワックスとポリエチレン系ワックスとの配合割合は質量比で、１０：９０〜７０：３０の範囲であり、好ましくは２０：８０〜４０：６０の範囲である。石油系ワックスとポリエチレン系ワックスとの配合割合をこの範囲内とすることにより測定開始直後の絶縁電気抵抗性と、高温高湿下での絶縁電気抵抗性の維持とのバランスのとれた、優れた水性防湿絶縁用コート剤とすることができる。また、ワックスとして、石油系ワックスとポリエチレン系ワックス以外のその他のワックス成分を、全ワックス成分の５０質量％未満、好ましくは２０質量％未満とするのがよい。その他のワックス成分をこの範囲を超える量配合すると、絶縁抵抗性の低下や防湿性の面から好ましくない。
【００３９】
本実施形態においては、前記アクリル系樹脂及び所望により用いられるワックス成分の合計質量は、水性防湿絶縁用コート剤全体に対する比率が１５〜５０質量％となるように調製するのが好ましい。アクリル系樹脂とワックス成分の合計量が水性防湿絶縁用コート剤全体に対し５０質量％より高いと、水性防湿絶縁用コート剤の粘度が高くなり、電気・電子部品の表面等の複雑で微細な凹凸を有する部分に塗布した場合、微細な空間部分に十分に浸透できなくなる。１５質量％より低いと、水性防湿絶縁用コート剤の粘度が低くなり、水性防湿絶縁用コート剤を電気・電子部品等に塗布したときに、塗膜の厚さを所望の厚さにできなくなる。
【００４０】
本実施形態の水性防湿絶縁用コート剤には、使用時に泡立ちしないように、消泡剤が含有されていることが好ましい。含有される消泡剤としては、疎水性粒子、破泡性ポリシロキサン及びポリグリコールの混合物が最適である。ここで、疎水性粒子とは、親水性液体中で異種の粒子として働き、凝集力を低下させ泡の安定性を壊すのに役立つものである。具体的には、疎水性のシリカ、金属ステアレート、脂肪酸誘導体、ポリ尿素等を挙げることができる。また、破泡性ポリシロキサンとしては、消泡性を有する従来公知の各種のポリシロキサン化合物を用いることができる。これらの中でも常温で液状のオルガノポリシロキサンが好ましい。オルガノポリシロキサンとしては、例えば、ジメチルポリシロキサン、ジエチルポリシロキサン、メチルフェニルポリシロキサン、ポリジメチルシロキサン−ポリジフェニルシロキサンコポリマー等が挙げられる。ここで、疎水性粒子、破泡性ポリシロキサン及びポリグリコールは、混合物にしてから添加して水性防湿絶縁用コート剤を形成してもよいし、別々に添加して水性防湿絶縁用コート剤を形成してもよい。これにより、本実施形態の水性防湿絶縁用コート剤を電気・電子部品等の表面に塗布するときに、発泡することなく表面全体により均一な防湿絶縁被膜を形成することができ、防湿絶縁性が高められるからである。水性防湿絶縁用コート剤を電気・電子部品等の表面に塗布するときに泡が形成されると、乾燥させたときにその泡が破れ、防湿絶縁被膜に孔が開いた状態になり、防湿絶縁性を維持することができないため、上述のような消泡機能を有する消泡剤が含有されることが好ましい。
【００４１】
本実施形態の水性防湿絶縁用コート剤中の消泡剤の含有率は、水性防湿絶縁用コート剤全体の質量に対して、０．０５〜２．０質量％が好ましい。０．０５質量％より少ないと、消泡効果が低くなり、２．０質量％より多いと、水性防湿絶縁用コート剤を電気・電子部品等に塗布した場合、ハジキの発生や電気・電子部品等に対する防湿絶縁被膜の密着性低下の面で好ましくない。
【００４２】
本実施形態の水性防湿絶縁用コート剤には、複雑な表面形状を有する被コート物、例えば電気・電子部品に塗布したときに、その複雑な構成の細部にまでコート剤を浸透させ、かつ被コート物の表面により均一な絶縁被膜を形成し、高い絶縁被膜を形成する目的で、界面活性剤が含有されてもよい。含有される界面活性剤としては、陰イオン性界面活性剤、非イオン性界面活性剤、陽イオン性界面活性剤、両性界面活性剤等、各種の界面活性剤を挙げることができる。これらは単独で使用してもよいし、複数種類を混合して使用してもよい。これらの中でも、陰イオン性界面活性剤が好ましい。陰イオン性界面活性剤としては、アルキルベンゼンスルホン酸塩及びその他のスルホン酸塩、アルキル硫酸エステル塩、ポリオキシエチレンアルキルエーテル硫酸エステル塩、脂肪酸塩、ナフタレンスルホン酸ホルマリン縮合物等を挙げることができる。これらの中でも特に、アルキルベンゼンスルホン酸塩及びその他のスルホン酸塩の一種である、ジアルキルスルホコハク酸ナトリウムが好ましい。界面活性剤の配合割合は、水性防湿絶縁用コート剤全体の質量に対して、０．０１〜５質量％の範囲である。
【００４３】
本実施形態の水性防湿絶縁用コート剤中の全固形分量は、水性防湿絶縁用コート剤全体の質量に対し、１５〜５５質量％の範囲であり、これ以外は溶媒又は分散媒である水である。固形分量がこの範囲を超えると、水性防湿絶縁用コート剤の粘度が高くなり塗布性が低下するし、この範囲未満であっても、水性防湿絶縁用コート剤の粘度が低くなるため、やはり塗布性が低下するので好ましくない。
【００４４】
本実施形態の水性防湿絶縁用コート剤は、２５℃における粘度が３〜２００ｍＰａ・ｓであることが好ましく、５〜１００ｍＰａ・ｓであることが更に好ましい。３ｍＰａ・ｓより低いと、粘度が低すぎるため、塗膜が厚くならないことがあり、防湿絶縁被膜を所定の厚さにするためには、何度も繰り返して塗る必要があるため、生産効率が悪くなることがある。２００ｍＰａ・ｓより高いと、粘度が高いため、本実施形態の水性防湿絶縁用コート剤を電気・電子部品等の表面に塗布したときに、表面構造が複雑な場合には、その複雑な構造の細部にまで水性防湿絶縁用コート剤が浸透し難く、防湿絶縁被膜が形成されない部分ができることがある。また、粘度が高いため、塗膜が厚くなることがある。
【００４５】
従って、上記界面活性剤を使用するとともに、水性防湿絶縁用コート剤の粘度を３〜２００ｍＰａ・ｓとすることにより、より効果的に水性防湿絶縁用コート剤の浸透性を向上させることができる。
【００４６】
上記水性防湿絶縁用コート剤の粘度の測定方法は、回転粘度計を用い、２５℃におけるコーンの回転開始から１分後の粘度を測定する。使用する回転粘度計は、ＥＬＤ型回転粘度計で、測定する粘度に応じて適宜コーンと回転数を選択すればよい。本実施形態において，粘度が５〜１０ｍＰａ・ｓのときは、Ｎｏ．１１のコーンを使用し回転速度５０ｒｐｍの条件で測定を行う。回転粘度計としては、例えば、東京計器社製のＥＬＤ型回転粘度計を使用することができる。
【００４７】
次に、本実施形態の水性防湿絶縁用コート剤の製造方法について説明する。本実施形態の水性防湿絶縁用コート剤においてワックスエマルジョンを含有する場合には、水中にアクリル系樹脂の液状微粒子が分散するアクリル系樹脂エマルジョンと、水中にワックスの液状微粒子が分散するワックスエマルジョンとを混合し、上述した所定の消泡剤及び水を添加することにより製造することが好ましい。上述のように、アクリル系樹脂を乳化重合等するときに、ワックスを予め添加しておき、一つの粒子中にアクリル系樹脂とワックスの両方が含まれるようにすることも可能である。
【００４８】
アクリル系樹脂エマルジョンはよく知られた方法で重合して得ることができるが、重合方法としては特に限定されるものではない。例えば、溶液重合法、乳化重合法、懸濁重合法等がある。アクリル系樹脂エマルジョン中のアクリル系樹脂の含有率は、１５〜５０質量％であることが好ましい。１５質量％より低いと、濃度が低いため、水性防湿絶縁用コート剤中のアクリル系樹脂の含有率を所望の値にし難くなることがあり、５０質量％より高いと、濃度が高いため、アクリル系樹脂エマルジョンの製造が難しくなることがある。
【００４９】
また、本実施形態の水性防湿絶縁用コート剤には必要に応じて、前記ワックス成分、消泡剤及び界面活性剤以外の添加剤、例えば、架橋剤、増粘剤、レベリング剤、防錆剤等の各種添加剤を加えることができる。
【００５０】
前記添加剤のうち、架橋剤は、アクリル系樹脂を架橋させ、アクリル系樹脂による塗膜の凝集力を高めることができる。このような架橋剤としては、アジリジン系架橋剤、ブロック型や自己乳化型のイソシアネート系架橋剤、カルボジイミド系架橋剤、金属系架橋剤等が挙げられる。これらの架橋剤は単独で、又は２種以上を組み合わせて使用できる。この架橋剤の配合割合は、アクリル系樹脂１００質量部に対し、３〜２５質量部の範囲である。また、架橋剤は、使用直前に水性防湿絶縁用コート剤の中に添加することが好ましい。架橋剤を予め添加しておくと架橋反応が進行してしまい、被膜形成性や塗布性の低下が見られるからである。
【００５１】
さらに、本実施形態の水性防湿絶縁用コート剤の粘度を調整するために、前記添加剤の中から必要に応じ増粘剤を添加することができる。増粘剤としては、ポリアクリル酸塩、水溶性ウレタン樹脂等を用いることができ、その配合量は、アクリル系樹脂１００質量部に対し、０．０５〜５質量部である。
【００５２】
本実施形態の水性防湿絶縁用コート剤を用いて、電気・電子部品に防湿絶縁処理を施す方法としては、一般に知られている方法とすることができる。すなわち、スプレー法、浸漬法、刷毛塗り法などによって水性防湿絶縁用コート剤を電気・電子部品に、乾燥後の防湿絶縁用コート被膜の厚さが２〜５０μｍになるように塗布、乾燥すればよい。
【実施例】
【００５３】
以下、本発明を実施例によりさらに具体的に説明するが、本発明はこれらの実施例に限定されるものではない。
【００５４】
（実施例１）
アクリル系樹脂エマルジョンを以下の手順により重合した。（Ａ）スチレン５０質量部、（Ｂ２）アクリル酸ブチル２０質量部、（Ｂ１）アクリル酸２−エチルヘキシル３０質量部、ドデシルベンゼンスルホン酸ナトリウム０．６質量部をイオン交換水１００質量部に溶解し、イオン交換水中で３時間反応させ、スチレンアクリル系共重合物（アクリル系樹脂）５０質量％のスチレンアクリル系共重合物エマルジョンを得た。得られたスチレンアクリル系共重合物の重量平均分子量は１００，０００であった。粘度を調節するため、水を加え２７質量％のスチレンアクリル系エマルジョンを得た。さらに、消泡剤として疎水性粒子、破泡性ポリシロキサン及びポリグリコールを添加して、全体的に均一に分散するように撹拌して、２００メッシュの金網で濾過して白色の水性防湿絶縁用コート剤を調製した。
【００５５】
ここで、疎水性粒子は水性防湿絶縁用コート剤全体の０．０８質量％となるように添加し、破泡性ポリシロキサンは水性防湿絶縁用コート剤全体の０．０８質量％となるように添加し、ポリグリコールは水性防湿絶縁用コート剤全体の０．８質量％となるように添加した。
【００５６】
得られた水性防湿絶縁用コート剤の２５℃における粘度は、６ｍＰａ・ｓであった。
【００５７】
（実施例２）
（Ａ）スチレンを６０質量部、（Ｂ２）アクリル酸ブチルを１０質量部とした以外は、実施例１と同様にして水性防湿絶縁用コート剤を調製し、得られた水性防湿絶縁用コート剤の２５℃における粘度は６ｍＰａ・ｓであった。
【００５８】
（実施例３）
（Ｂ２）アクリル酸ブチルを使用せずに、（Ａ）スチレンを６０質量部、（Ｂ１）アクリル酸２−エチルヘキシル４０質量部を使用して、実施例１と同様にして水性防湿絶縁用コート剤を調製し、得られた水性防湿絶縁用コート剤の２５℃における粘度は６ｍＰａ・ｓであった。
【００５９】
（実施例４）
アクリル樹脂の構成成分を（Ａ）スチレンを３０質量部、（Ｂ１’）アクリル酸２−エチルヘキシル４０質量部、（Ｂ２’）メタクリル酸メチル３０質量部に変更した以外は、実施例１と同様にして水性防湿絶縁用コート剤を調製し、得られた水性防湿絶縁用コート剤の２５℃における粘度は６ｍＰａ・ｓであった。
【００６０】
（実施例５）
実施例１で得たアクリル系樹脂エマルジョン（固形分５０質量％）１００質量部、次の製法により得たワックスエマルジョンをワックス成分が３０質量部になるように添加し、撹拌混合する。そして、アクリル系樹脂及びワックスの合計質量が３０質量％となるように水で希釈し、さらに消泡剤として疎水性粒子、破泡性ポリシロキサン及びポリグリコールを添加して、全体的に均一に分散するように撹拌して２００メッシュの金網で濾過して白色の水性防湿絶縁用コート剤を調製した。この水性防湿絶縁用コート剤の２５℃における粘度は、６ｍＰａ・ｓであった。
【００６１】
［ワックスエマルジョンの調製］
ワックス成分としてパラフィン系ワックス（重量平均分子量１，０００、融点１０７℃）２０質量部、酸化ポリエチレンワックス（重量平均分子量３，０００、融点１３５℃）２０質量部、界面活性剤であるアルキルベンゼンスルホン酸塩５質量部をイオン交換水８０質量部に添加し、撹拌して乳化することによりワックスエマルジョンを得た。
【００６２】
（実施例６）
実施例３で得たアクリル系樹脂を用いた以外は全て実施例５と同様にして水性防湿絶縁用コート剤を調製した。得られた水性防湿絶縁用コート剤の２５℃における粘度は６ｍＰａ・ｓであった。
【００６３】
（比較例１）
撹拌機、冷却管、温度計を備えた内容量１リットルの四つ口フラスコに、イオン交換水１５０ｇを仕込み、これにアルキルアリルスルホサクシネートアルカリ塩水溶液（三洋化成工業（株）製、商品名エレミノールＪＳ２、固形分３８質量％）３．９ｇを添加した。窒素雰囲気下に水浴中で加熱、撹拌し、槽温が８０℃に達したところで、過硫酸アンモニウムの２質量％水溶液１ミリリットルを添加し、引き続きメタクリル酸ブチル１３５ｇ、アクリル酸２−エチルヘキシル６０ｇ、アクリル酸５ｇの混合液をアルキルアリルスルホサクシネートアルカリ塩の１質量％水溶液１００ｇで乳化した乳化液を２時間かけて滴下した。２時間後に、槽内温度を８５℃に上げ、１時間保持したのちに冷却、アンモニア水でｐＨを７に、固形分濃度を３０質量％に調整し、２００メッシュの金網で濾過して青白色のアクリル系水性防湿絶縁用コート剤（比較例１）を得た。得られた水性防湿絶縁用コート剤の２５℃における粘度は１００ｍＰａ・ｓであった。
【００６４】
（比較例２）
（Ａ）スチレンの代わりに（Ｂ２）メタクリル酸メチルを使用した以外は実施例３と同様にして、水性防湿絶縁用コート剤を調製した。得られた水性防湿絶縁用コート剤の２５℃における粘度は６ｍＰａ・ｓであった。
【００６５】
（比較例３）
実施例１において、（Ａ）スチレン３０質量部、（Ｂ２’）アクリル酸ブチル５０質量部、（Ｂ１’）アクリル酸２−エチルヘキシル２０質量部とした以外は全て実施例１と同様にして水性防湿絶縁用コート剤を調製した。得られた水性防湿絶縁用コート剤の２５℃における粘度は６ｍＰａ・ｓであった。
【００６６】
（比較例４）
実施例３において、（Ａ）スチレン３５質量部、（Ｂ１）アクリル酸２−エチルヘキシル６５質量部にした以外は全て実施例３と同様にして水性防湿絶縁用コート剤を調製した。得られた水性防湿絶縁用コート剤の２５℃における粘度は６ｍＰａ・ｓであった。
【００６７】
（水性防湿絶縁用コート剤による電圧印加防湿絶縁試験）
得られた水性防湿絶縁用コート剤（実施例１〜６、比較例１〜４）について、ＪＩＳ  Ｚ  ３１９７に準拠した方法で、電圧印加防湿絶縁試験を行った。具体的には以下の通りである。
【００６８】
得られた水性防湿絶縁用コート剤のそれぞれを、ガラスエポキシくし型基板に、乾燥後の厚みが１０μｍになるようにスプレー塗布し、熱風ドライヤーに入れて、加熱乾燥させた。このようにして、水性防湿絶縁用コート剤（実施例１〜６、比較例１〜４）により防湿絶縁処理を施した１０枚のガラスエポキシくし型基板を作製した。
【００６９】
得られた１０枚のガラスエポキシくし型基板のそれぞれについて、以下の方法で防湿絶縁性を評価した。すなわち、ガラスエポキシくし型基板を８５℃、８５％ＲＨの恒温恒湿槽中に放置した。そして、そのままの状態で５時間後、５０時間後、１００時間後及び５００時間後のの恒温恒湿槽内での絶縁電気抵抗値を、測定時には印加電圧ＤＣ１００Ｖで測定した。結果を表１に示す。
【００７０】
（水性防湿絶縁用コート剤による引っ張り試験）
得られた水性防湿絶縁用コート剤（実施例１〜６、比較例１〜４）について、ＪＩＳ  Ｋ  ７１１３に準拠した方法で、引っ張り試験を行った。具体的には以下の通りである。
【００７１】
得られた水性防湿絶縁用コート剤のそれぞれを、その一方の表面がシリコーン離型処理された厚さ５０μｍのポリエチレンテレフタレート（ＰＥＴ）シート上に、ベーカー式アプリケーターを使用して乾燥後の塗膜の厚みが１００μｍとなるように塗布し、熱風ドライヤーに入れて、加熱乾燥させシートを得た。これらのシートを２号試験片に切り出し引っ張り試験用試験片とした。得られた１０本の２号試験片のそれぞれについて、以下の環境下で、引張速度５ｍｍ／ｍｉｎ、ロードセル５ｋｇの条件で測定した。
【００７２】
最大破壊伸びを以下の基準により評価した。結果を表１（「伸び」の欄）に示す。
（−４０℃測定）
○…１．０ｍｍ以上
△…０．５以上１．０ｍｍ未満
×…０．５ｍｍ未満
【００７３】
（２０℃測定）
◎…８０ｍｍ以上
○…７０ｍｍ以上８０ｍｍ未満
×…７０ｍｍ未満
【００７４】
【表１】
2007154005.tif 000003
【００７５】
表１より、実施例１〜６の水性防湿絶縁用コート剤を使用したガラスエポキシくし型基板は、測定開始後５時間後の絶縁電気抵抗性が高く、更に５００時間後まで、高い絶縁電気抵抗性を維持していることが分かる。
【産業上の利用可能性】
【００７６】
電気・電子部品の防湿絶縁処理に利用することができる。そして、本発明の水性防湿絶縁用コート剤を電気・電子部品等に塗布し、防湿絶縁被膜を形成させることにより、絶縁電気抵抗性が高く、高温多湿の環境下において使用しても高い信頼性を有し、かつ、伸びにも優れる電気・電子部品等を得ることができ、本発明の水性防湿絶縁用コート剤が水系であるため、有機溶剤の揮発による環境汚染がほとんどない。